Ce but peut être atteint grâce à la mise en œuvre d’un procédé de préparation d’un bain de métal liquide d’un alliage métallique ayant une composition chimique comprenant au moins un premier élément choisi parmi Cu, Mg, Si, Zn, Li, Mn, Zr, Cr, Fe, Ti, V, Ca, Be, Sc, Cd, Pb, Na et Ni, présent dans ladite composition chimique à une première teneur c1 comprise entre un premier seuil inférieur cible X1 min , et un premier seuil supérieur cible X1 max ; et au moins un deuxième élément choisi parmi Cu, Mg, Si, Zn, Li, Mn, Zr, Cr, Fe, Ti, V, Ca, Be, Sc, Cd, Pb, Na et Ni, présent dans ladite composition chimique à une deuxième teneur c2, inférieure à un deuxième seuil supérieur cible X2 max , le procédé de préparation comprenant: une étape de mise à disposition dans laquelle une quantité m1 de déchets métalliques variables sont fournis, lesdits déchets métalliques variables étant caractérisés par une teneur de charge moyenne w1 en ledit au moins un premier élément comprise entre un premier seuil initial inférieur Y1 min et un deuxième seuil initial supérieur Y1 max , et telle que Y1 max > X1 max et (Y1 max – Y1 min )/w1 ≥ 0,3 >(X1 max – X1 min )/c1; une étape de charge dans laquelle tout ou partie desdits déchets métalliques variables sont introduits dans un four de fusion, et sont fondus pour obtenir tout ou partie d’un bain de métal liquide ; une étape de mesure dans laquelle une composition dudit bain de métal liquide est mesurée en continu à l’aide d’un dispositif de spectrométrie d'émission atomique de plasma induit par laser aussi appelé LIBS, de sorte à mesurer en continu au moins une teneur en ledit premier élément et une teneur en ledit deuxième élément dans le bain de métal liquide, l’introduction desdits déchets métalliques variables lors de l’étape de charge étant interrompue lorsque ladite teneur en ledit premier élément mesurée dans le bain de métal liquide atteint une valeur X1 maxLIBS telle que 0.9* X1 max ≤ X1 maxLIBS ≤ X1 max , ou lorsque ladite teneur en ledit deuxième élément mesurée dans le bain de métal liquide atteint une valeur X2 maxLIBS telle que 0.9* X2 max ≤ X2 maxLIBS ≤ X2 max ; une étape d’ajustement mise en œuvre si la teneur en ledit premier élément mesurée dans le bain de métal liquide lors de l’étape de mesure est inférieure au premier seuil inférieur cible X1 min , dans laquelle une quantité m2 de premiers déchets métalliques définis est introduite dans le four de fusion, lesdits premiers déchets métalliques définis étant caractérisés par une première teneur d’ajustement moyenne v1 en ledit premier élément X1 comprise entre un seuil d’ajustement inférieur Z1 min qui est strictement supérieur au premier seuil inférieur cible X1 min , et un seuil d’ajustement supérieur Z1 max , et telle que (Z1 max -Z1 min )/v1 une étape de dilution mise en œuvre si la teneur en ledit premier élément mesurée dans le bain de métal liquide lors de l’étape de mesure est strictement supérieure au premier seuil supérieur cible X1 max , ou si la teneur en ledit deuxième élément mesurée dans le bain de métal liquide lors de l’étape de mesure est strictement supérieure au deuxième seuil supérieur cible X2 max dans laquelle une quantité m4 de deuxième déchets métalliques définis est introduite dans le four de fusion, lesdits deuxième déchets métalliques définis étant caractérisés par une teneur de dilution moyenne v2 en ledit premier élément strictement inférieure au premier seuil supérieur cible, et/ou étant caractérisés par une teneur de dilution moyenne v3 en ledit deuxième élément strictement inférieure au deuxième seuil supérieur cible (X2 max ).